(57)【要約】【課題】燃焼時に有毒ガスの発生がなく、難燃性を備えた防虫網を提供する。【解決手段】熱可塑性樹脂のフィラメント糸を編織して得られたネット状の網であって、上記熱可塑性樹脂に下記一般式（１）で示される窒素含有化合物からなる難燃剤を配合してなることを特徴とする防虫網である。Ｈ（Ｒ１）Ｎー（ＣＨ２）ａーＮ（Ｒ２）ー（ＣＨ２）ｂーＮ（Ｒ２’）ー（ＣＨ２）ｃーＮ（Ｒ１）Ｈ　　　（１）（式中、Ｒ１は下記一般式（２）で示されるピペリジル基を含有するトリアジン誘導体基であり、Ｒ２、Ｒ２’は　Ｒ１または水素原子を表し、ａ，ｂ及びｃはそれぞれ、２〜５の正数を表す。）【化１】2004019074.tif 000007（式中、Ｒ３は炭素原子数１〜１０のアルキル基または水素原子を表し、Ｒ４は炭素原子数５〜１０のシクロアルキル基または炭素原子数１〜４のアルキル基で置換された炭素原子数５〜１０のシクロアルキル基を表す。）【選択図】　　　　なし【特許請求の範囲】
【請求項１】
熱可塑性樹脂のフィラメント糸を編織して得られたネット状の網であって、上記熱可塑性樹脂に下記一般式（１）で示される窒素含有化合物からなる難燃剤を配合してなることを特徴とする防虫網。
Ｈ（Ｒ１）Ｎー（ＣＨ２）ａーＮ（Ｒ２）ー（ＣＨ２）ｂーＮ（Ｒ２’）ー（ＣＨ２）ｃーＮ（Ｒ１）Ｈ　　　（１）
（式中、Ｒ１は下記一般式（２）で示されるピペリジル基を含有するトリアジン誘導体基であり、Ｒ２、Ｒ２’は　Ｒ１または水素原子を表し、ａ，ｂ及びｃはそれぞれ、２〜５の正数を表す。）
【化１】
2004019074.tif 000005
（式中、Ｒ３は炭素原子数１〜１０のアルキル基または水素原子を表し、Ｒ４は炭素原子数５〜１０のシクロアルキル基または炭素原子数１〜４のアルキル基で置換された炭素原子数５〜１０のシクロアルキル基を表す。）
【請求項２】
難燃剤の配合量が熱可塑性樹脂に対して０．１〜５重量％の範囲である請求項１に記載の防虫網。
【請求項３】
難燃剤が下記一般式（３）で示される窒素含有化合物である請求項１に記載の防虫網。
Ｈ（Ｒ１）Ｎー（ＣＨ２）３ーＮ（Ｒ１）ー（ＣＨ２）２ーＮＨー（ＣＨ２）３ーＮ（Ｒ１）Ｈ　　　　（３）
（式中、Ｒ１は下記一般式（４）で示されるピペリジル基を含有するトリアジン誘導体基である。）
【化２】
2004019074.tif 000006
【発明の詳細な説明】
【０００１】
【発明が属する技術分野】
本発明は、防虫網に関するものである。詳しくは、本発明は、熱可塑性樹脂を素材としたモノフィラメント糸を経緯糸として編織してなる防虫網に関するものである。
【０００２】
【従来の技術】
従来、住宅用、農園芸用または畜産用の防虫ネットの目的として多く用いられている防虫網は、熱可塑性樹脂を素材として、繊度４００〜８００デニール程度のモノフィラメントを形成し、このモノフィラメントを経緯糸として網目が１５〜３０メッシュ程度の平織またはからみ織により編織されたネット状織物が一般的に使用されている。この熱可塑性樹脂としてはポリ塩化ビニル、ポリエチレン、ポリプロピレン、ポリエステルなどが用いられてきた。
【０００３】
【発明が解決しようとする課題】
しかしながら、ポリ塩化ビニル製の防虫網は難燃性を有し、火災類焼防止の効果を有するが、一方、使用後の焼却時に有毒ガスが発生するという問題点がある。また、ポリエチレン、ポリプロピレン、ポリエステル製の防虫網は可燃性であり、難燃性を備えておらず、火災類焼防止の効果を有さないため、火災予防の観点より、上記樹脂に難燃化処理を施すことが要望される。一般に難燃剤としては、ハロゲン系難燃剤及びりん系難燃剤が知られているが、これらのハロゲン系難燃剤やりん系難燃剤は燃焼時にダイオキシン等の有毒ガスを発生するという問題がある。
本発明は、上記の問題点に着目してなされたもので、燃焼時に有毒ガスの発生がなく、難燃性を備えた防虫網を提供することを目的とする。
【０００４】
【課題を解決するための手段】
本発明者は、上記のような課題を解決すべく、鋭意検討を重ねた結果、熱可塑性樹脂に特定のトリアジン誘導体を難燃剤として少量添加することにより、上記目的が達成されることを見出し、本発明を完成するに至った。
即ち、本発明の要旨は、熱可塑性樹脂のフィラメント糸を編織して得られたネット状の網であって、上記熱可塑性樹脂に下記一般式（１）で示される窒素含有化合物からなる難燃剤を配合してなることを特徴とする防虫網、に存する。
Ｈ（Ｒ１）Ｎー（ＣＨ２）ａーＮ（Ｒ２）ー（ＣＨ２）ｂーＮ（Ｒ２’）ー（ＣＨ２）ｃーＮ（Ｒ１）Ｈ　　　（１）
（式中、Ｒ１は下記一般式（２）で示されるピペリジル基を含有するトリアジン誘導体基であり、Ｒ２、Ｒ２’は　Ｒ１または水素原子を表し、ａ，ｂ及びｃはそれぞれ、２〜５の正数を表す。）
【化３】
2004019074.tif 000002
（式中、Ｒ３は炭素原子数１〜１０のアルキル基または水素原子を表し、Ｒ４は炭素原子数５〜１０のシクロアルキル基または炭素原子数１〜４のアルキル基で置換された炭素原子数５〜１０のシクロアルキル基を表す。）
【０００５】
【発明の実施の形態】
以下、本発明について詳細に説明する。
本発明の防虫網を構成するフィラメント糸に用いられる熱可塑性樹脂としては、ポリオレフィン、ポリエステル等が用いられ、特に、紡糸容易性や低廉な樹脂であること等からポリオレフィン系樹脂が好ましい。これらの熱可塑性樹脂は１種単独または２種以上を組合わせて用いても差し支えない。
上記ポリオレフィン樹脂としては、分岐状低密度ポリエチレン、線状低密度ポリエチレン、高密度ポリエチレン、ポリプロピレン、エチレン−α−オレフィン共重合体、エチレン−酢酸ビニル共重合体等が挙げられる。上記ポリオレフィン樹脂のメルトフローレートは０．１〜１０ｇ／１０分、望ましくは０．３〜５ｇ／１０分の範囲である。
【０００６】
本発明において、上記熱可塑性樹脂に配合して使用される難燃剤としては、下記一般式（１）で示される窒素含有化合物が用いられる。
Ｈ（Ｒ１）Ｎー（ＣＨ２）ａーＮ（Ｒ２）ー（ＣＨ２）ｂーＮ（Ｒ２’）ー（ＣＨ２）ｃーＮ（Ｒ１）Ｈ　　　（１）
（式中、Ｒ１は下記一般式（２）で示されるピペリジル基を含有するトリアジン誘導体基であり、Ｒ２、Ｒ２’は　Ｒ１または水素原子を表し、ａ，ｂ及びｃはそれぞれ、２〜５の正数を表す。）
【化４】
2004019074.tif 000003
（式中、Ｒ３は炭素原子数１〜１０のアルキル基または水素原子を表し、Ｒ４は炭素原子数５〜１０のシクロアルキル基または炭素原子数１〜４のアルキル基で置換された炭素原子数５〜１０のシクロアルキル基を表す。）
【０００７】
上記一般式（１）で示される窒素含有化合物として、下記一般式（３）で示される窒素含有化合物が好ましく、特に下記一般式（３）と下記一般式（４）の組み合わせのものが好ましい。
Ｈ（Ｒ１）Ｎー（ＣＨ２）３ーＮ（Ｒ１）ー（ＣＨ２）２ーＮＨー（ＣＨ２）３ーＮ（Ｒ１）Ｈ　　　　（３）
即ち、上記一般式（３）で示される窒素含有化合物は、上記一般式（１）において、Ｒ１が上記一般式（２）で示されるピペリジル基を含有するトリアジン誘導体基であり、Ｒ２がＲ１であり、Ｒ２’が水素原子であり、ａ，ｂ及びｃがそれぞれ、３，２，３の正数である窒素含有化合物である。
【化５】
2004019074.tif 000004
（式中、Ｒ３は炭素原子数１〜１０のアルキル基または水素原子を表し、Ｒ４は炭素原子数５〜１０のシクロアルキル基または炭素原子数１〜４のアルキル基で置換された炭素原子数５〜１０のシクロアルキル基を表す。）
【０００８】
上記難燃剤の配合割合は、上記熱可塑性樹脂に対して０．１〜５重量％、好ましくは０．５〜４重量％の範囲である。上記配合量が上記範囲未満では難燃性が不十分であり、上記範囲を超えると難燃性の効果がそれ以上向上せず、逆にコストアップにつながるので好ましくない。
【０００９】
上記難燃剤を熱可塑性樹脂に配合する方法としては、熱可塑性樹脂と難燃剤をヘンシェルミキサーなどの混合機で混合して、あるいは所定割合の熱可塑性樹脂と難燃剤をそれぞれ直接押出機に供給して混練するなどの公知の方法を採用することができる。しかし、ベースとなる熱可塑性樹脂と同種または同系の樹脂に予め高濃度の難燃剤を含有させたマスターバッチを製造し、フィルム成形時に所定の含有量に調整してフィルム成形を行なう、いわゆるマスターバッチ法を採用することが好ましい。
【００１０】
上記熱可塑性樹脂には、黒色の染料、有機顔料、無機顔料等の着色剤を配合する。その配合量は、着色剤を配合した熱可塑性樹脂組成物を成形して得られるモノフィラメント糸の明度が５以下、望ましくは２以下の暗い色に着色する量を配合する。
【００１１】
上記配合の樹脂組成物からなるモノフィラメントを成形する方法としては、特に限定されるものではなく、公知のモノフィラメント成形方法が採用できる。
上記熱可塑性樹脂組成物として、ポリオレフィン樹脂組成物を用いる場合には、そのメルトフロレート（以下、ＭＦＲと略す）が０．１〜１０ｇ／１０ｍｉｎ．の範囲のポリオレフィン樹脂組成物をモノフィラメント成形ダイスを用いて、１９０〜２４０℃の溶融温度で押出し、冷却水温度３０〜７０℃で冷却固化した後、９０〜１５０℃の温度で延伸し、この延伸モノフィラメントを１００〜１６０℃の温度で５〜１５％弛緩熱処理を施してモノフィラメントを形成することができる。延伸倍率は３〜１０倍の範囲が望ましい。
【００１２】
上記で形成されるモノフィラメントの太さは、防虫網として使用され、かつ紡糸効率や織編成効率の点から単糸繊度２００〜８００デシテクスの範囲、好ましくは３００〜７００デシテクスの範囲である。
【００１３】
上記モノフィラメントを経緯糸に用いてネット状の網を織編成するにあたり、公知の織機や編機を使用することができ、その組織は平織やからみ織、ラッセル編などの一般的組織が制限なく採用できる。
【００１４】
モノフィラメントの打込密度は、平織においては縦横とも１６本／インチ〜２４本／インチの範囲が好ましいが、これに限定されるものではない。また、このネットの目付け量は、通常３０〜２００ｇ／ｍ２　であり、好ましくは５０〜１４０ｇ／ｍ２である。
【００１５】
また、上記防虫網は、長期間日光に晒されるために高い耐候性が必要とされている。本発明で用いる難燃剤は、ピペリジル基を有するトリアジン誘導体であり、それ自身がヒンダードアミン系の光安定剤として働くため、非常に高い耐候性を有する。さらに、耐候性を改良する方法としては、紫外線吸収剤や光安定剤等の耐候剤を添加する方法を採用することもできる。
【００１６】
紫外線吸収剤の具体例としては、具体的には２−エチルヘキシル−２−シアノ−３，３’−ジフェニルアクリレート、エチル−２−シアノ−３，３’−ジフェニルアクリレート、オクチル−２−シアノ−３，３’−ジフェニルアクリレート等のシアノアクリレート系紫外線吸収剤、２，４−ジヒドロキシベンゾフェノン、２−ヒドロキシ−４−メトキシベンゾフェノン、２−ヒドロキシ−４−オクトキシベンゾフェノン等のベンゾフェノン系紫外線吸収剤、２−（２′−ヒドロキシ　−５′−メチルフェニル）ベンゾトリアゾール、２−（２′−ヒドロキシ−５′−ｔ−オクチルフェニル）ベンゾトリアゾール等のベンゾトリアゾール系紫外線吸収剤、レゾルシノールモノベンゾエート、２，４−ジ−ｔ−ブチルフェニル−３′−５′−ジ−ｔ−ブチル−４′−ヒドロキシベンゾエート等のベンゾエート系紫外線吸収剤などが挙げられる。紫外線吸収剤の配合割合は、熱可塑性樹脂に対して０．０５〜５重量％の範囲、好ましくは０．１〜１重量％の範囲である。
【００１７】
ヒンダードアミン系光安定剤としては、ビス（２，２，６，６−テトラメチル−４−ピペリジル）セバケート、テトラキス（２，２，６，６−テトラメチル−４−ピペリジル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、１−（２−ヒドロキシエチル）−２，２，６，６−テトラメチル−４−ピペリジノールとコハク酸ジエチルの重縮合物等が挙げられる。光安定剤の配合割合は、熱可塑性樹脂にに対して０．０５〜５重量％の範囲、さらに好ましくは０．１〜１重量％の範囲である。
【００１８】
本発明の熱可塑性樹脂には、本発明の趣旨を逸脱しない範囲において、酸化防止剤、分散剤、滑剤、帯電防止剤、顔料、無機充填剤、架橋剤、発泡剤、核剤等の通常用いられる添加剤を配合してもよい。
【００１９】
【実施例】
実施例１
ポリプロピレン（ＭＦＲ＝３．４ｇ／１０ｍｉｎ．）１００重量部に対して、上記一般式（３）及び一般式（４）で示されるものを組み合わせた窒素含有化合物からなる難燃剤２重量及び黒色の顔料１重量部を配合した樹脂組成物を用いて、モノフィラメント成形法により溶融温度２１７℃で押出し、６０℃の冷却水中で冷却固化した後、延伸水槽温度９８℃で延伸倍率７倍に延伸し、１４０℃のオーブン中でアニーリングを施して単糸繊度４２５デニールのモノフィラメントを得た。このモノフィラメントを用いて、縦横２０本×２０本／インチの打込密度で、平織のネット状網を形成した。
得られたネット状網は目付量が７０ｇ／ｍ２で、空隙率６５％であった。
また、上記ネット状網につき、難燃性試験において、ＪＩＳＡ１３２２による燃焼試験では炭化長４５ｍｍで防炎１級に合格であった。
【００２０】
比較例１
実施例１において、難燃剤を臭素系難燃剤デカブロムジフェニルエーテルと三酸化アンチモンを３：１の比率の混合物に変え、上記樹脂組成物に対し、１０％を配合して行ったこと以外は同様にして行った。
その結果、得られたネット状網の難燃性試験では炭化長５５ｍｍで、ＪＩＳＡ１３２２の防炎１級に不合格であった。
【００２１】
比較例２
実施例１において、難燃剤をトリリン酸アンモニウムに変え、上記樹脂組成物に対し、１０％を配合して行ったこと以外は同様にして行った。
その結果、得られたネット状網の難燃性試験では炭化長無限大で、ＪＩＳＡ１３２２の防炎性規格に不合格であった。
た。
【００２２】
【発明の効果】
以上説明したように、本発明は、熱可塑性樹脂のフィラメント糸を編織して得られたネット状の網であって、該熱可塑性樹脂に上記一般式（１）で示される窒素含有化合物からなる難燃剤を配合することにより、ハロゲン系難燃剤やりん系難燃剤のように有毒ガスの発生の恐れがない、難燃性を有する防虫網を提供することができる。